(57)【要約】【課題】  包装機によりＰＰＣ用紙等の被包装用紙の積層体を防湿包装する包装用紙によって包装する際のタイト性向上させる包装用紙を提供する。【解決手段】  防湿層を形成した紙の耐折れ強度が縦方向で１４０〜６２０回、横方向で１８０〜７５０回である包装用紙及び／又は防湿層を形成した紙の密度が０．７５ｇ／ｃｍ3以下の包装用紙を用いる。【特許請求の範囲】
【請求項１】
所定規格サイズに裁断された被包装用紙が単位枚数に積層された積層体を包装する用に供する包装用紙であって、原紙の一方表面に防湿層が形成されてなり、ＪＩＳ−Ｐ−８１１５に示される耐折強さ試験方法における耐折回数が、縦方向で１８０〜６２０回、横方向で１４０〜７５０回であることを特徴とする包装用紙。
【請求項２】
所定規格サイズに裁断された被包装用紙が単位枚数に積層された積層体を包装する包装用紙であって、原紙の一方表面に防湿層が形成されてなり、前記原紙の密度が０．７５ｇ／ｃｍ3以下であることを特徴とする包装用紙。
【請求項３】
所定規格サイズに裁断された被包装用紙が単位枚数に積層された積層体を包装する用に供する包装用紙であって、原紙の一方表面に防湿層が形成され、ＪＩＳ−Ｐ−８１１５に示される耐折強さ試験方法における耐折回数が、縦方向で１８０〜６２０回、横方向で１４０〜７５０回であり、前記原紙の密度が０．７５ｇ／ｃｍ3以下であることを特徴とする包装用紙。
【発明の詳細な説明】
【技術分野】
【０００１】
本発明は、所定の規格サイズに裁断された被包装用紙を単位枚数の積層体にして包装する用に供する包装用紙に関するものである。
【背景技術】
【０００２】
例えば、被包装用紙の一例であるＰＰＣ用紙は、Ａ列４判、Ｂ列４判等の規格サイズに裁断された後、５００枚あるいは１０００枚の単位で積層され、防湿処理が施された包装用紙によって包装される。包装されたＰＰＣ用紙の単位枚数積層体は、一般的には５つ程度をダンボール梱包して出荷される。前記包装用紙は、未晒クラフト紙、晒クラフト紙にパラフィンワックス加工あるいはポリエチレンラミネート加工した防湿紙が用いられている。
【０００３】
パラフィンワックス加工あるいはポリエチレンラミネート加工した防湿紙は、上記ＰＰＣ用紙のような被包装用紙の湿度による品質低下を防止するのに有効であるが、一方でポリエチレンラミネート加工された防湿紙を用いた場合に、ポリエチレンに接する被包装用紙の静摩擦係数が低下し、被包装用紙がＰＰＣ用紙である場合に、それを複写機に複数束にしてセットすると、重送が発生する。この問題を解決するために、原紙に防湿層としてポリプロピレン、スチレン・アクリル共重合体などからなる樹脂層を形成し、静摩擦係数の低下を抑制した包装用紙が知られている（特許文献１参照）。このような高分子フィルムをラミネートした包装用紙は、古紙再生時に高分子化合物が障害となって再生紙として活用できない問題があり、パラフィンワックス等により防湿層を形成した包装用紙が好ましいものとなる。
【０００４】
しかし、防湿層を形成するワックスにより、それに接する被包装用紙の摩擦係数が低下し、複写機等において重送が発生する問題がある。この問題を解決する包装用紙として、用紙を物理的加工により微細に収縮させた伸張紙を包装用紙とした構成や、水酸化アルミニウム細粉を混合した合成樹脂ラテックス層を防湿層として形成した包装用紙が知られている（特許文献２参照）。
【特許文献１】特開平０５−０４２９６１号公報（第２〜３頁）
【特許文献２】特開２０００−２５５６２６号公報（第２〜３頁）
【発明の開示】
【発明が解決しようとする課題】
【０００５】
しかしながら、上記従来技術は被包装用紙の湿度による品質低下の防止に有効ではあるが、被包装用紙の積層体を包装用紙で包装する際の滑りに起因するタイト性の低下や体裁の悪い包装状態になることを防止する包装用紙とはなりえず、被包装用紙をタイト性よく包装することができる包装用紙の開発が望まれている。
【０００６】
ＰＰＣ用紙などの規格サイズに裁断された被包装用紙を所定枚数積層した被包装用紙を包装用紙によって包装する作業は包装機によって実施される。包装機は被包装用紙を包装用紙で包み込むようにして包装用紙を折り曲げ、重ね合わせ部位を接着する。この包装工程時に、包装用紙に滑りが生じると、被包装用紙と包装用紙との間にできる空間が大きくなるタイト性の悪い包装状態となる。タイト性の低下は搬送等において被包装用紙に不要な移動や位置ずれが生じて被包装用紙に損傷が生じやすくなるばかりでなく、見栄えも悪く、複数束をダンボール梱包する際の障害ともなる。本願発明者らは包装用紙の滑りによってタイト性が低下しないようにするには、包装用紙の折り曲げが容易なものを用いることが問題解決のポイントとなることを見出した。
【０００７】
この折り曲げ易さを得るために、従来技術のように積み重ね圧力や透湿度を設定するのは現実的ではなく、また、伸張紙に形成したり、水酸化アルミニウム等の微細粉末をラテックスに混合した防湿層の形成は徒に包装用紙のコストを増加させてしまう問題がある。また、ラミネート加工された包装用紙は被包装用紙が取り出された後は廃棄、焼却処分され、ワックス等で防湿加工された包装紙は、費用の高い処理方法で古紙再生するするしか用途がないので、低コストで古紙再生が容易であることが要求される。
【０００８】
本発明が目的とするところは、規格サイズに裁断されて所定枚数積層された被包装用紙を防湿性を維持しながら包装したときのタイト性を改善する包装用紙を提供することにある。
【課題を解決するための手段】
【０００９】
上記目的を達成するための本願第１発明は、所定規格サイズに裁断された被包装用紙が単位枚数に積層された被包装用紙積層体を包装する用に供する包装用紙であって、原紙の一方表面に防湿層が形成されてなり、ＪＩＳ−Ｐ−８１１５に示される耐折強さ試験方法における耐折回数が、縦方向で１４０〜６２０回、横方向で１８０〜７５０回であることを特徴とする。
【００１０】
耐折強さは、数値が大きいほど紙としての強度は高いものの剛直になり、折り曲げ難くなるため、包装機によって包装用紙が折り曲げられるときの抵抗が大きくなり、被包装用紙積層体が位置ずれしやすくなる。その結果、タイト性の悪い包装状態となりやすい。一方、折り曲げ回数が小さい用紙では、包装用紙としての強度が得られず、包装時に被包装用紙積層体のエッジ部分で紙破れが生じやすくなる。紙はその縦方向と横方向とでは耐折れ強度に差があり、実験検証の結果、縦横方向それぞれの耐折強度が上記回数になるように包装用紙を形成したとき、最もタイト性のよい包装状態が得られた。
【００１１】
また、本願第２発明は、所定規格サイズに裁断された被包装用紙が単位枚数に積層された被包装用紙積層体を包装する包装用紙であって、原紙の一方面に防湿層が形成されてなり、前記原紙の密度が０．７５ｇ／ｃｍ3以下であることを特徴とする。
【００１２】
紙の密度は単位容積に対する質量であり、数値が大きいほど紙としての強度は高いものの折り曲げ難さを示しており、包装機によって折り曲げられるときの抵抗が大きいため、被包装用紙積層体が位置ずれしやすくなる。その結果、タイト性の悪い包装状態となりやすい。一方、密度が小さい用紙では、包装用紙として所要の強度が得られない。実験検証の結果、原紙の密度が上記密度になるように包装用紙を形成したとき、最もタイト性のよい包装状態が得られた。
【００１３】
また、本願第３発明は、所定規格サイズに裁断された被包装用紙が単位枚数に積層された積層体を包装する用に供する包装用紙であって、原紙の一方表面に防湿層が形成され、そのＪＩＳ−Ｐ−８１１５に示される耐折強さ試験方法における耐折回数が、縦方向で１８０〜６２０回、横方向で１４０〜７５０回であり、前記原紙の密度が０．７５ｇ／ｃｍ3以下であることを特徴とする。
【００１４】
上記構成によれば、包装用紙をその耐折強さが上記耐折回数になるように形成すると共に、包装用紙の原紙の密度が０．７５ｇ／ｃｍ3以下となるように形成することにより、包装機による被包装用紙積層体をよりタイト性よく包装する包装用紙を構成することができる。
【発明の効果】
【００１５】
本発明による包装用紙を用いることにより、包装機による包装工程時に包装用紙の折り曲げやすさが向上するので、被包装用紙はタイト性よく単位枚数包装体として包装され、包装状態の体裁がよくなるばかりでなく、一定外形寸法の包装状態に仕上げられるため単位枚数包装体の積み重ね状態が安定し、複数の単位枚数包装体をダンボール梱包する際にも一定の梱包状態が得られる効果を奏する。
【発明を実施するための最良の形態】
【００１６】
本実施形態は、被包装用紙として、Ａ列４判やＢ列４判などの規格サイズに裁断されたＰＰＣ用紙（被包装用紙）を５００枚又は１０００枚の積層体にしたものを包装用紙によって包装した単位枚数包装体にするための包装用紙について示すものである。前記単位枚数包装体は複数、通常は５つを積み重ねた状態にしてダンボール梱包され、ダンボール梱包状態又は単位枚数包装体として販売される。
【００１７】
ＰＰＣ用紙は、Plain Paper Copyの略称であり、普通紙タイプの用紙にコピーすることを可能としたゼログラフィ方式の複写機に対応する用紙であることは周知のところである。現在では複写機だけでなく、ページプリンタやファクシミリの用紙としても用いられており、汎用的な自家印刷用の用紙としての意味合いもある。ＰＰＣ用紙は普通紙タイプの用紙とはいえ、静電複写による印字方式に対応させるために、表面の電気抵抗やハード内での走行性、複写後のカール性などの品質特性が要求されている。
【００１８】
ＰＰＣ用紙の生産、品質管理のポイントは、抄紙上では水分、摩擦係数、カール、電気抵抗などであり、仕上げ工程ではシートカット紙の切り口、角折れ、寸法精度、枚数などについて厳重な管理が要求されている。この製造されたＰＰＣ用紙は、前述したように規格サイズに裁断され、所定の枚数に積層された積層体は包装用紙によって包装された単位枚数包装体に製造され、これを複数個ダンボール梱包して出荷される。
【００１９】
前記積層体を包装用紙によって包装する工程は包装機によってなされる。図１は、ＰＰＣ用紙の積層体を包装用紙によって包装して単位枚数包装体とする包装機の工程を略図示するものである。
【００２０】
図１において、規格サイズに裁断され、所定枚数の積層体１３として包装機内に搬入されてきたＰＰＣ用紙は、包装機内の所定位置において包装用紙ロール１４から供給されて所定サイズに裁断される包装用紙１が被せられ、包装用紙１は包装機の曲げ動作により長辺側で積層体１３上に折り曲げられ、中央の重ね合わせ部位でホットメルトにより接着される。積層体１３の短辺側にはみ出した包装用紙１の余剰辺は包装機の畳み動作により所謂キャラメル包みに折り畳まれ、重ね合わせ部位でホットメルトにより接着されることにより、積層体１３を包装用紙１で包装した包装体１２として包装機から搬出される。
【００２１】
上記包装機の曲げ動作及び畳み動作がなされるとき、包装用紙１が折り曲げ難いものであると、包装機の折り畳み動作の抵抗が大きく、所定線上での折り曲げがなされず、積層体１３が移動しやすくなるため、包装体１２として仕上げられたとき、包装用紙１と積層体１３との間にできる隙間が大きくなるタイト性の悪い状態となる。従って、包装用紙１は折り畳み性のよいものに形成することを要する。折り畳み性は、包装用紙１の耐折れ強度又は密度によって左右されるので、耐折れ強度又は密度を包装用紙１として好適な状態にする必要がある。
【００２２】
紙の耐折れ強度は、日本工業規格（ＪＩＳ）によれば、対象紙を所定寸法に切り出した試験片を標準張力下で往復折り曲げたとき、破断するに要する耐折回数として規定されている。また、紙の密度は、紙の単位容積に対する質量として規定され、密度（ｇ／ｃｍ3）＝｛坪量（ｇ／ｍ2）／厚さ（ｍｍ）｝１０3として表される。
【００２３】
また、包装用紙１は被包装用紙の変質を防ぐため防湿紙として形成される必要がある。防湿紙は前述したように原紙に高分子フィルムをラミネートしたものは再生紙としてリサイクルすることができないので、原紙とするクラフト紙にパラフィンワックスを含むエマルジョンを塗工して防湿層を形成する方法、あるいは合成ゴム系ラテックスとワックス系エマルジョンとを混合した塗工液を塗工して防湿層を形成する方法を採用し、この防湿層に触れる被包装用紙に影響を与えない組成及び包装用紙１として最適な耐折れ強度又は密度を求める。
【００２４】
まず、本願発明者らは包装機を用いて積層体１３を包装用紙１によって包装した際に、タイト性よく包装される包装用紙１の耐折れ強度を求めるための検証を実施した。その評価方法は、様々な耐折れ強度を有する複数の包装用紙１により同一の積層体１３を包装機により包装して複数の包装体１２を形成する。この複数の包装体１２それぞれについて、包装用紙１の重ね合わせ部分にマークを付けた後、包装用紙１を剥がし、再び人の手によってタイト性よく包装し、マーク部分の位置ずれ量を測定し、各包装用紙１それぞれについて複数の包装体１２に形成した位置ずれ量の平均値をタイト性の指標とする。
【００２５】
上記検証の結果、包装用紙１の耐折れ強度の指標である耐折回数が、紙の縦方向において１４０〜６２０回、横方向において１８０〜７５０回の包装用紙１を用いた場合には、位置ずれ量は２ｍｍ以下であり、満足できるタイト性が得られた。
【００２６】
上記耐折れ強度は、包装用紙１の組成とその内面側に形成される防湿層によって左右されるので、上記耐折れ強度を実現する防湿性を有する包装用紙１は、例えば、次のような構成によって実現することができる。
【００２７】
上質紙あるいはクラフト伸長紙等で、その坪量が３０〜１００ｇ／ｍ2のものを原紙として、スチレン・ブタジエン系ラテックス等の合成樹脂を主成分とした下塗り層として塗工し、下塗り層上に水不溶性合成樹脂と乳化粒径が０．１〜０．６μｍのワックスからなる防湿層として塗工したものが好適なものとなる。
【００２８】
次に、本願発明者らは包装機を用いて積層体３を包装用紙１によって包装した際に、タイト性よく包装される包装用紙１の密度を求めるための検証を実施した。その評価方法は、様々な密度を有する複数の包装用紙１により同一の積層体３を包装機により包装して複数の包装体２を形成する。この複数の包装体２それぞれについて、包装用紙１の重ね合わせ部分にマークを付けた後、包装用紙１を剥がし、再び人の手によってタイト性よく包装し、マーク部分の位置ずれ量を測定し、各包装用紙１それぞれについて複数の包装体１２を形成した位置ずれ量の平均値をタイト性の指標とする。
【００２９】
包装用紙１を構成する原紙の密度が０．７４８ｇ／ｃｍ3の包装用紙１で包装したときのタイト性は２．０ｍｍ，密度が０．７６０ｇ／ｃｍ3包装用紙１で包装したときのタイト性は２．５ｍｍ，密度が０．７９０ｇ／ｃｍ3の包装用紙１で包装したときのタイト性は３．０ｍｍであった。この検証の結果、包装用紙１の原紙の密度は０．７５０ｇ／ｃｍ3以下であるとき、満足できるタイト性が得られるので、これを満足させ、包装用紙１としての強度が得られる原紙の密度を設定する。
【００３０】
上記密度を有する包装用紙１の原紙は、例えば、製紙用パルプを主材として調成した紙料に、平均繊維長が０．０５〜０．３０ｍｍ、保水値が２５０％以上の微細フィブリル化セルロースを１〜５重量％添加して混合して、これを抄紙することにより得られる。前記微細フィブリル化繊維は、針葉樹（Ｎ材）、広葉樹（Ｌ材）から得られるクラフトパルプ、サルファイトパルプのような化学パルプ、サーモメカニカルパルプ、ＰＧＷのような機械パルプ及び古紙から得られる再生パルプなどの中から選択され、ＣＦＳを３００ｍｌ以下に調整することで準備する。
【００３１】
上記のように包装用紙１をその耐折れ強度が所定値となるように形成することにより所望のタイト性を得ることが可能となるが、更に、包装用紙１の耐折れ強度及び密度の両方を所要値となるように形成することにより、所望のタイト性をより確実に得ることができる。以下に所望のタイト性を得るための耐折れ強度と密度とを同時に実現する包装用紙１の実施例を示す。
【実施例】
【００３２】
以下に実施例１〜３及び比較例１，２として示すように、具体的な組成により製作した包装用紙を用いて被包装用紙を包装し、タイト性を検証した結果を表１に示す。タイト性の検証は、包装機を使用してＰＰＣ用紙（６４ｇ／ｍ2・Ａ４サイズ）を１包５００枚で包装し、包装体に仕上げたときの包装用紙の重ね合わせ部分にマークを付けた後に、包装用紙を剥がし、再び人の手によってタイト性よく包装し、マーク部分との位置ずれ量を測定した。この操作を２０検体について繰り返し、その平均値を算出してタイト性の指標とした。
（実施例１）製紙原料として、ＮＢＫＰ（ＣＳＦ：４５０ｍｌ）６０部、ＬＢＫＰ（ＣＳＦ：４５０ｍｌ）３０部を配合し、これに微細フィブリル化パルプ（ＣＦＳ：２５０ｍｌ）１０部を配合したパルプスラリーに対パルプ０．５重量％のロジンサイズ及び２．０重量％の硫酸バンドを添加して、坪量７０ｇ／ｍ2の原紙を抄造し、これに下記組成の防湿剤をその塗布量が２０ｇ／ｍ2となるように塗布し、乾燥させたものを包装用紙とした。
【００３３】
防湿剤組成
スチレン・アクリル樹脂：１００部
炭酸カルシウム（粒子径：１０μｍ）：２０部
ワックス：３部
（実施例２）製紙原料として、ＮＢＫＰ（ＣＳＦ：４５０ｍｌ）２０部、ＬＢＫＰ（ＣＳＦ：４５０ｍｌ）７５部を配合し、これに微細フィブリル化パルプ（ＣＦＳ：２５０ｍｌ）５部を配合したパルプスラリーに対パルプ０．５重量％のロジンサイズ及び２．０重量％の硫酸バンドを添加して、坪量７０ｇ／ｍ2の原紙を抄造し、これに実施例１に示したものと同じ組成の防湿剤をその塗布量が２０ｇ／ｍ2となるように塗布し、乾燥させたものを包装用紙とした。
（実施例３）製紙原料として、ＮＢＫＰ（ＣＳＦ：４５０ｍｌ）６０部、ＬＢＫＰ（ＣＳＦ：４５０ｍｌ）２０部を配合し、これに微細フィブリル化パルプ（ＣＦＳ：２５０ｍｌ）２０部を配合したパルプスラリーに対パルプ０．５重量％のロジンサイズ及び２．０重量％の硫酸バンドを添加して、坪量７０ｇ／ｍ2の原紙を抄造し、これに実施例１に示したものと同じ組成の防湿剤をその塗布量が２０ｇ／ｍ2となるように塗布し、乾燥させたものを包装用紙とした。
（比較例１）製紙原料として、ＮＢＫＰ（ＣＳＦ：４５０ｍｌ）２０部、ＬＢＫＰ（ＣＳＦ：４５０ｍｌ）８０部を配合し、坪量７０ｇ／ｍ2の原紙を抄造し、これに実施例１に示したものと同じ組成の防湿剤をその塗布量が２０ｇ／ｍ2となるように塗布し、乾燥させたものを包装用紙とした。
（比較例２）製紙原料として、ＮＢＫＰ（ＣＳＦ：４５０ｍｌ）１００部により、坪量７０ｇ／ｍ2の原紙を抄造し、これに実施例１に示したものと同じ組成の防湿剤をその塗布量が２０ｇ／ｍ2となるように塗布し、乾燥させたものを包装用紙とした。
【００３４】
【表１】
2005162214.tif 000002
【産業上の利用可能性】
【００３５】
以上の説明の通り本発明によれば、防湿紙を包装用紙として被包装用紙の積層体を包装したとき、タイト性よく包装がなされるので、被包装用紙を変質させることなく包装体に形成でき、複数の包装体をダンボール梱包する際にタイト性が悪いことによる障害の発生も防止できる。
【図面の簡単な説明】
【００３６】
【図１】包装機による包装用紙を用いた積層体の包装手順を示す工程図。
【符号の説明】
【００３７】
１  包装用紙
１２  包装体
１３  積層体
【図１】
2005162214.tif 000003